"基材の少なくとも一部に印刷領域が形成され、前記印刷領域は、定位置の照明光源に対して観察角度を拡散光領域から正反射光領域へ変化させることで、色が変化する材料から成る第1の層と、前記第1の層の上に、定位置の照明光源に対して観察角度を拡散光領域から正反射光領域へ変化させても、前記第1の層の色を変化させないように隠蔽するための隠蔽材料を少なくとも有する第2の層と、前記第2の層の上に、有色の色材により形成された第3の層から成り、前記第2の層は、前記第1の層を隠蔽する第1の隠蔽領域と第2の隠蔽領域から成り、前記第2の隠蔽領域は、前記隠蔽材料が施された第2aの隠蔽部及び前記隠蔽材料を有さないくり抜き部から成るか、又は前記隠蔽材料が施された第2aの隠蔽部及び第2bの隠蔽部から成り、前記第1の隠蔽領域、前記第2aの隠蔽部及び前記第2bの隠蔽部の隠蔽面積率の関係は、第1の隠蔽領域≧第2aの隠蔽部>第2bの隠蔽部となり、前記第3の層は、少なくとも第1の領域と第2の領域とが隣接するように複数配置され、前記第1の領域は、前記有色の色材により可視画像を形成する第1の網点部を有し、前記第2の領域は、前記有色の色材により前記くり抜き部又は第2bの隠蔽部を介して前記第1の層の色変化を受けるように潜像部及び前記潜像部を囲む第1のカムフラージュ部に区分けされ、かつ、一つの前記第1の領域を囲む複数の前記第2の領域において、少なくとも二つの領域は異なる色を有して規則的に配置され、前記潜像部と前記くり抜き部又は前記第2bの隠蔽部は同じ位置に配置され、前記潜像部が複数配置されたことで第一の潜像画像が形成され、前記第2の領域において、前記潜像部と第1のカムフラージュ部が拡散光領域で等色となるように形成したことにより、可視光源下の拡散光領域では前記可視画像が視認され、観察角度を異ならせることで前記潜像部と第1のカムフラージュ部の色差ΔEが所定の値変化し、前記潜像部により形成された前記第一の潜像画像が視認可能なことを特徴とする潜像画像を有する印刷物。前記潜像部が光の透過率20以上100以下で形成されていることを特徴とする請求項1記載の潜像画像を有する印刷物。前記複数配置された第2の領域における各々の前記第2の領域は、シアン、マゼンタ、イエロー、ブラック及び特色のうち少なくとも一つの有色の色材から成ることを特徴とする請求項1又は2記載の潜像画像を有する印刷物。前記第2の領域の規則的な配置は、同じ色を有する二つの前記第2の領域が、i前記第1の網点部を挟んで対向するように配置された前記同じ色を有する二つの第2の領域以外の前記第2の領域が、各々前記二つの第2の領域の色とは異なる色を有し、かつ、前記第1の網点部を挟んで対向するように配置され、又は、ii一つの前記第1の領域に対して隣り合うように配置された前記同じ色を有する二つの第2の領域以外の複数の前記第2の領域が、前記二つの第2の領域の色とは異なる色で、かつ、二つの前記第2の領域以外の複数の前記第2の領域の各々が同じ色で形成され、前記一つの第1の領域に対して隣り合うように配置されていることを特徴とする請求項1乃至3のいずれか1項記載の潜像画像を有する印刷物。前記第2の領域は、透過率20以上100以下で形成された前記潜像部と前記第1のカムフラージュ部が同じ色又は異なる2色であることを特徴とする請求項1乃至4のいずれか1項記載の潜像画像を有する印刷物。前記iの場合、前記第1の網点部を挟んで対向するように配置された同じ色を有する複数の前記第2の領域は、前記第1の網点部を挟んで対向するように配置された前記第2の領域同士を結ぶ仮想線の延長線上に規則的に配置されていることを特徴とする請求項1乃至5のいずれか1項に記載の潜像画像を有する印刷物。前記iiの場合、前記第1の領域に隣り合うように配置された同じ色を有する複数の前記第2の領域は、前記第1の領域に隣り合うように配置された前記第2の領域同士を結ぶ仮想線の延長線上に規則的に配置されていることを特徴とする請求項1乃至5のいずれか1項に記載の潜像画像を有する印刷物。前記第1の領域内に、第3の網点部及び前記第3の網点部を囲むように形成された第2のカムフラージュ部から成る第3の領域が形成され、前記第3の網点部は、赤外線吸収色素を含む有色の色材により形成されたことで第二の潜像画像を形成し、前記第2のカムフラージュ部は、可視光源下において前記第3の網点部と等色で、かつ、赤外線吸収色素を含まない有色の色材により形成され、前記第2の層及び前記第3の層における第1の領域が赤外線吸収色素を含まないことで、前記印刷領域は、赤外線光源下において前記第二の潜像画像が更に視認可能なことを特徴とする請求項1乃至7のいずれか1項に記載の潜像画像を有する印刷物。しかしながら、特許文献1により開示されている印刷物は、金属光沢インキを用いることで、観察角度を異ならせることにより、潜像画像を視認可能としたものであるが、その構成は単純なベタ刷りによるものであり、一様な階調の少ないデザインに限られてしまうとともに、偽造防止効果としては、あまり高度なものではなかった。また、潜像画像についても金属光沢インキの色に依存した単色によるものであり、色彩感が乏しいものであった。また、特許文献1における潜像画像が階調の少ないデザインに限られる問題点を解消した特許文献2及び特許文献3により開示されている印刷物は、目視等の簡易検査により真偽判別することがができないという問題点があった。さらに、これらの問題点を解消した特許文献4に開示されている印刷物は、基材の色若しくは潜像画像を形成するための印刷層の色単色によるものであり、多彩な色の潜像画像を出現させることができるような改良が求められていた。本発明は、このような従来の問題を解決することを目的としたもので、緻密な網点構成を用いることで、複製を困難にさせ、特殊な基材である光輝性基材においても付与可能であり、観察角度を異ならせるだけで色彩感のある明瞭な第一の潜像画像を視認することが可能であるとともに、赤外線光源下のような特殊な観察条件において、可視画像及び第一の潜像画像とは異なる第二の潜像画像を視認することが可能な印刷物を提案することを目的とする。本発明は、基材の少なくとも一部に印刷領域が形成され、印刷領域は、定位置の可視光源に対して観察角度を拡散光領域から正反射光領域へ変化させることで、色が変化する材料から成る第1の層と、第1の層の上に、定位置の可視光源に対して観察角度を拡散光領域から正反射光領域へ変化させても、第1の層の色を変化させないように隠蔽するための隠蔽材料を少なくとも有する第2の層と、第2の層の上に、有色の色材により形成された第3の層から成り、第2の層は、第1の層を隠蔽する第1の隠蔽領域と、第2の隠蔽領域から成り、第2の隠蔽領域は、隠蔽材料が施された第2aの隠蔽部及び隠蔽材料を有さないくり抜き部から成り、又は隠蔽材料が施された第2aの隠蔽部及び第2bの隠蔽部から成り、第1の隠蔽領域、第2aの隠蔽部及び第2bの隠蔽部の隠蔽面積率の関係は、第1の隠蔽領域≧第2aの隠蔽部>第2bの隠蔽部となり、第3の層は、少なくとも第1の領域と第2の領域とが隣接するように複数配置され、第1の領域は、有色の色材により可視画像を形成する第1の網点部を有し、第2の領域は、前述した有色の色材によりくり抜き部又は第2bの隠蔽部を介して第1の層の色変化を受けるように潜像部及び潜像部を囲む第1のカムフラージュ部に区分けされ、かつ、一つの第1の領域を囲む複数の第2の領域において、少なくとも二つの領域は異なる色を有して規則的に配置され、潜像部とくり抜き部又は第2bの隠蔽部は同じ位置に配置され、潜像部が複数配置されたことで第一の潜像画像が形成され、第2の領域において、潜像部と第1のカムフラージュ部が拡散光領域で等色となるように形成したことにより、可視光源下の拡散光領域では可視画像が視認され、観察角度を異ならせることで潜像部と第1のカムフラージュ部の色差ΔEが所定の値変化し、潜像部により形成された第一の潜像画像が視認可能なことを特徴とする潜像画像を有する印刷物である。また、本発明の潜像画像を有する印刷物は、潜像部が光の透過率以下、透過率という。20以上100以下で形成されていることを特徴とする。また、本発明の潜像画像を有する印刷物は、複数配置された第2の領域における各々の第2の領域が、シアン、マゼンタ、イエロー、ブラック及び特色のうち少なくとも一つの有色の色材から成ることを特徴とする。また、本発明の潜像画像を有する印刷物における第2の領域の規則的な配置は、同じ色を有する二つの第2の領域が、i第1の網点部を挟んで対向するように配置された同じ色を有する二つの第2の領域以外の第2の領域が、各々前述した二つの第2の領域の色とは異なる色を有し、かつ、第1の網点部を挟んで対向するように配置され、又は、ii一つの第1の領域に対して隣り合うように配置された同じ色を有する二つの第2の領域以外の複数の第2の領域が、前述した二つの第2の領域の色とは異なる色で、かつ、二つの第2の領域以外の複数の第2の領域の各々が同じ色で形成され、一つの第1の領域に対して隣り合うように配置されていることを特徴とする。また、本発明の潜像画像を有する印刷物は、第2の領域が、透過率20以上100以下で形成された潜像部と第1のカムフラージュ部が同じ色又は異なる2色から成ることを特徴とする。また、本発明の潜像画像を有する印刷物は、前述のiの場合、第1の網点部を挟んで対向するように配置された同じ色を有する複数の第2の領域が、第1の網点部を挟んで対向するように配置された第2の領域同士を結ぶ仮想線の延長線上に規則的に配置されていることを特徴とする。また、本発明の潜像画像を有する印刷物は、前述のiiの場合、第1の領域に隣り合うように配置された同じ色を有する複数の第2の領域が、第1の領域に隣り合うように配置された第2の領域同士を結ぶ仮想線の延長線上に規則的に配置されていることを特徴とする。さらに、本発明の潜像画像を有する印刷物は、第1の領域内に、第3の網点部及び第3の網点部を囲むように形成された第2のカムフラージュ部から成る第3の領域が形成され、第3の網点部は、赤外線吸収色素を含む有色の色材により形成されたことで第二の潜像画像を形成し、第2のカムフラージュ部は、可視光源下において第3の網点部と等色で、かつ、赤外線吸収色素を含まない有色の色材により形成され、第2の層及び第3の層における第1の領域が赤外線吸収色素を含まないことで、印刷領域を赤外線光源下において観察すると第二の潜像画像が更に視認可能なことを特徴とする。本発明の潜像画像を有する印刷物は、可視光源下の拡散光領域で観察した際には階調のある可視画像が視認され、印刷物を傾けて観察することでフルカラー又は多色の潜像画像が視認可能となり、簡易な手法による真偽判別が行える。また、赤外線吸収材料を用いた領域を更に設けることで、併せて、特殊な鑑定装置による真偽判別も行うことができる。本発明を実施するための形態について、図面を用いて説明する。しかしながら、本発明は、以下に述べる実施するための形態に限定されるものではなく、特許請求の範囲記載における技術的思想の範囲内であれば、その他いろいろな実施の形態が含まれる。図1は、本発明における潜像画像を有する印刷物1以下印刷物という。の一例を示す図である。この印刷物1は、図1aに示すように、少なくとも一部に本発明における潜像画像が形成されている印刷領域2を有している。この印刷物1は、可視光源下における拡散光領域では、図2aに示すような可視画像3が視認され、印刷物1を傾けることにより、正反射光領域では、図2bに示すような第一の潜像画像4を視認することができる効果を奏するものである。この二つの画像の視認原理については後述する。この印刷領域2は、印刷物1の断面図である図1bに示すように、三つの層から構成されている。印刷領域2については、図1に示すように、印刷物1の一部に形成してもよいが、印刷物1の全面を印刷領域2として形成してもよい。また、印刷領域2を構成している三つの層については、第1の層5、第2の層6及び第3の層7から形成されている。この三つの層について次に説明する。第1の実施形態まず、第1の層5について説明する。第1の層5は、定位置の可視光源に対して観察角度を拡散光領域から正反射光領域へ変化させると色が変化し、他の領域との色差ΔEが所定の値変化する材料を用いて形成されている。なお、本発明における色差は、CIE1976Lab表色系のΔEで定義するものとする。CIE1976Lab表色系とは、CIE国際照明委員会が1976年に推奨した色空間のことであり、日本工業規格では、JISZ8729に規定されている。色差は、ある二色の色空間中における距離のことであり、CIE1976Lab表色系での色差は、二色のLの差、aの差及びbの差をそれぞれ二乗して加え、その平方根をとることで求めることができる。色差ΔEが変化するとは、例えば、定位置の可視光源に対して観察角度を変化させることで、明度及び/又は色が変化する材料を用いて印刷インキを作製し、紙等の基材8上に印刷領域として付与して印刷物Aを作製する。同様に定位置の可視光源に対して観察角度を変化させることで明度及び/又は色が変化しない材料を用いて印刷インキを作製し、前述の紙等の基材上に印刷部として付与して印刷物Bを作製する。印刷物Aと印刷物Bの色差ΔEがXとする。次に、印刷物A及び印刷物Bを定位置に設置した可視光源下において、観察角度を変化させたのち、再度、印刷物Aと印刷物Bの色差ΔEを測定する。その測定した際の色差ΔEが前述したXとは異なる値であるならば、色差ΔEが変化したことになる。前述のとおり、定位置の可視光源に対して観察角度を変化させることで明度及び/又は色が変化する材料であれば、その材料は、観察角度によって色差ΔEが変化する材料となる。本発明における観察角度については、基材に対して垂直方向を0°とした場合で説明する。拡散光領域とは、定位置の可視光源からの入射光角度が45°の場合において、受光角度が-10~10°となる領域であり、正反射光領域とは、定位置の可視光源からの入射光角度が45°の場合において受光角度が35~55°となる領域のことを指す。なお、色差ΔEが所定の値変化する原理については、後述する。観察角度によって色が変化する材料としては、例えば、光輝性材料があげられる。光輝性材料とは、金属粉インキ、フォイル金属箔、金属蒸着により基材8上に形成したもの、金属又は金属光沢調フィルム等がある。金属粉インキとは、一回の印刷で金属色を示すインキである。金属粉インキは、ビヒクルに微細な金属粉を混和して作製する。金属粉インキには、金インキ及び銀インキがある。金インキとは、ビヒクルに微細な黄銅粉末を混和して作製したインキであり、銀インキとは、ビヒクルに微細なアルミニウム粉末を混和して作製したインキである。また、金属粉インキの代わりにフォイル金属箔を上質紙、コート紙及びアート紙等の紙葉類、プラスチックフィルム等の基材の上に形成してもよい。フォイルとしては、金箔や銀箔等がある。フォイルは、ホットスタンプ方式又はコールドフォイル方式により基材上へ付与する。ホットスタンプ方式は、シート状のフォイルを基材に重ね、高温の金属刻印で加圧して基材に箔押しする方式である。また、コールドフォイル方式は、基材に接着剤を塗布し、シート状のフォイルを基材に重ね、加圧して箔を転写する方式である。フォイル金属箔の代わりに金属蒸着によりアルミ等を基材8上に形成したもの株式会社竹尾製、オフメタルN銀165kg等でもよい。また、基材8自体をステンレスやアルミ等の金属としてもよい。また、光輝性材料が形成された基材上に有色インキや有色フィルム等の透過性材料を形成したものでもよい。この場合、透過性材料は、光輝性材料の光沢を視認することができる材料とする必要がある。さらに、基材8に金属光沢調フィルム東レ株式会社製、PICASUS等を用いてもよい。金属光沢調フィルムとは、異種ポリマーを多層積層し形成したポリエステルフィルムであり、金属を使用せずに金属調の光沢を得ることが可能な材料のことである。ただし、金属粉インキや金属箔を付与する場合には、基材の平滑度が1,000秒以上2,000秒未満であることが好ましい。なお、平滑度の測定は、日本工業規格のJISP8119に規定されている試験方法で行い、デジベック平滑度試験機株式会社東洋精機製作所製。DB-2型を用いて測定した。第1の層5について、基材8の上に定位置の可視光源に対して観察角度を拡散光領域から正反射光領域へ変化させることで色が変化する材料を、印刷インキ又はフォイルにより形成する例で説明したが、本発明の第1の層5は、これに限定されるものではなく、基材自体の色が変化する材料により形成されていてもよい。例えば、図3aに示すように、印刷物1の一部に印刷領域2を形成する場合、基材8の一部が第1の層5により形成されていてもよいし、図3bに示すように、基材8全体が第1の層5により形成されていてもよい。なお、印刷物1の全面を印刷領域2とする場合には、図3bに示すように、第1の層5、第2の層6及び第3の層7は、いずれも印刷物1の全面に形成されることとなる。次に、第2の層6について説明する。第2の層6は、下層に当たる第1の層5の光沢を抑えるための隠蔽層の役割を担っている。また、第2の層6は、後述する上層の第3の層7により形成される可視画像に影響を与えない色彩を有する必要がある。したがって、第2の層6は、白インキ、マットインキマットタイプのOPニス等を用いることが可能であるが、下層の光沢を抑えられる隠蔽材料で、かつ、上層の可視画像3に影響を与えない材料であれば特に限定されない。本実施の形態では、白インキを用いて形成することで説明する。なお、白インキには、オフセット印刷用UVインキとしてDIC株式会社製ダイキュアRTX白、インクジェット印刷用UVインクとして東洋インキ製造株式会社製LIOJETFV03ホワイト等がある。なお、本発明において、インクジェット印刷方式のインキは、インクと定義し、その他の印刷方式のインキは、インキと定義する。この第2の層6は、図4に示すように、一部に隠蔽材料が施されていないくり抜き部9を有している。図4aに示した第2の層6の構成については、後述する第3の層7の網点構成に対応した構成となっている。この網点構成は、本発明に用いる微細な網点構成となるものであるが、詳細は第3の層7の説明の際に行うこととする。図4aは、第2の層6の一部を拡大した模式図であるが、第2の層6は、後述する第3の層7に対応するように、二つの領域から形成されている。この二つの領域は、前述のとおり、下層である第1の層5の光沢を隠蔽する役割を持っていることから、第1の隠蔽領域10と第2の隠蔽領域11で構成されている。また、第2の隠蔽領域11は、隠蔽材料が施されている第2aの隠蔽部12と隠蔽材料が施されていないくり抜き部9によって構成されている。ここで、隠蔽面積率とは、第2の層6における第1の隠蔽領域10又は第2aの隠蔽部12の単位面積当りの隠蔽材料を形成する面積の割合のことである。例えば、第2aの隠蔽部12において、隠蔽面積率80とは、第2aの隠蔽部12の面積の内、隠蔽材料を形成した面積の割合が80のことである。この場合、第2aの隠蔽部12の面積の20は、隠蔽材料が形成されていないため、下層である第1の層5が露出した状態となる。よって、第2aの隠蔽部12を第1の隠蔽領域10よりも隠蔽面積率を低くするというのは、隠蔽面積率を下げることにより、下層である第1の層5の露出面積率を上げ、第1の隠蔽領域10よりも第2aの隠蔽部12の光輝性の低下を抑えることになる。つまり、印刷物1を定位置の可視光源に対して、拡散光領域から正反射光領域へ変化させた際に、第1の隠蔽領域10に対応する第3の層7の第1の領域13の正反射光よりも、第2aの隠蔽部12に対応する第3の層7の第1のカムフラージュ部16正反射光の単位面積当たりの光の強さが高くなり、結果的に正反射光領域における第一の潜像画像4の視認性が向上することがあるからである。しかし、隠蔽面積率を低くしたことにより、くり抜き部9である、すなわち、第1の層5の正反射光と第2の隠蔽領域11の正反射光の強さが近似し、正反射光領域における第一の潜像画像4の視認性が低下するおそれもある。よって、第2の隠蔽領域11の隠蔽面積率は、適宜設定する必要がある。また、前述したように、第2の隠蔽領域11は、くり抜き部9を有しており、この図4aのX1-X2における拡大断面図である図4bに示すように、くり抜き部9には、白インキが施されていない。このくり抜き部9の大きさは、後述する第3の層7における第2の領域14を用いて形成する第一の潜像画像4の階調に合わせて適宜設定するものである。これは、通常の網点を用いて階調画像を形成するときに、網点の大小により階調を表現するものと同じ考え方である。この第2の隠蔽領域11にくり抜き部9が形成されていることで、印刷物1を上方から観察すると、光輝性の基材8からの反射光がくり抜き部9を経て最上層の第3の層7の第2の領域14で形成している第一の潜像画像4を視認することができることとなる。この観察原理の詳細については後述する。次に、第3の層7について説明する。第3の層7は、可視光源下の拡散光領域において視認可能な連続階調画像を含む可視画像3を網点により形成する。そこで、第3の層7の網点構成について図5を用いて説明する。第3の層7は、図5aに示す可視画像3を形成しており、その網点構成は、図5bに一部拡大図として示した構成である。この網点構成は、第1の領域13及び第2の領域14により形成され、この第1の領域13と第2の領域14がマトリックス状に複数配置されている。この二つの領域をマトリックス状に配置することで、可視画像3及び第一の潜像画像4は、モアレを発生することがなくなる。図5bに示すように、第1の領域13に囲まれるように第2の領域14が配置され、第2の領域14は、第1の領域13よりも小さい面積で第1の領域13の外周に沿って、等間隔に配置されている。第2の領域14を第1の領域13よりも大きい面積で形成した場合には、第2の領域14がノイズとなって、可視光源下における可視画像3の視認性を低下させてしまうこととなる。この網点構成の詳細については、本出願人が既に出願している特許第3544536号公報に開示されている。第1の領域13内には、第1の網点部13aが配置され、可視画像3は、第1の領域13内における第1の網点部13aと第1の網点部13a以外の領域との面積比率に応じて、複数配置された第1の領域13により階調を付与することが可能となる。また、第2の領域14は、可視光源下において印刷物1を傾けることにより視認可能な第一の潜像画像4を形成するための領域である。この第2の領域14は、本発明の特徴点である第一の潜像画像4をフルカラー又は複数色で表現するための重要な要素である。そのために、第一の潜像画像4となる原画像をイエロー以下Yという。、シアン以下Cという。、マゼンタ以下Mという。、ブラック以下Bkという。及び特色の色成分のうち、少なくとも二つの成分に分解する。色成分の色数は2色以上4色以下にすることが望ましい。色成分の色数が3色の場合において、一つの第1の領域13を囲む四つの第2の領域14に対して、少なくとも二つの色成分の第2の領域14が配置される。例えば、図5bに示すように、第1の領域13の一つを囲むように第2の領域14が四つ配置されているが、その四つの第2の領域14においては、Y成分から成る有色の色材により形成された第2の領域14yが一つ、M成分から成る有色の色材により形成された第2の領域14mが一つ、更にはC成分から成る有色インキにより形成された第2の領域14cが二つとなっている。図6は、第2の領域14に配置された色成分の配置例を説明するための図である。図6aは、一つの第1の領域13に対して、一つの色成分例えば、Yから成る有色の色材により形成された第2の領域14yが第1の網点部13aを挟んで対向するように配置され、残りの色成分例えば、M及びCから成る有色の色材により、二つの第2の領域14m及び14cが、同じ第1の網点部13aを挟んで対向するように配置され、全ての色成分から成る有色の色材により形成された第2の領域14が一つの第1の領域13を囲むように配置されている。この場合、図6aに示したように、同じ色成分から成る有色の色材は、複数配置されている中で、仮想線T1-T2上に配置されているように、規則性を有している。一つの第1の領域13を囲む四つの第2の領域14において、一つの色成分から成る有色の色材を二つ配置する場合に、第1の網点部13aを挟んで対向するように二つ配置することにより、前述したような仮想線T1-T2上に同じ色成分から成る第2の領域14が配置されることとなる。また、図6bに示す配置は、第1の領域13に隣接して配置された第2の領域14において、同じ色成分から成る有色の色材により形成された二つの第2の領域14が隣り合うように配置するものである。例えば、一つの第1の領域13に対して、Y成分から成る有色の色材により形成された第2の領域14yと、M成分から成る有色の色材により形成された第2の領域14mを二つ配置する場合、同じ色成分の二つの第2の領域14yは、図6aのように、第1の網点部13aを挟んで対向するように配置されるのではなく、隣り合うように配置され、同様に、同じ色成分の二つの第2の領域14mも隣り合うように配置される。また、二つの色成分例えば、Y及びMにより囲まれている第1の領域13と隣接する別の第1の領域13においては、その二つの色成分例えば、Y及びMとは異なる色成分例えば、Cから成る第2の領域14cを隣り合うように配置する。この規則に基づいて、第1の領域13及び第2の領域14を複数配置すると、図6bのように、仮想線T1-T2上に同じ色成分から成る第2の領域14が配置されることとなる。なお、前述した色成分の配置については一例であって、どこにYMCを配置するかについては、前述した配置の規則に基づいていれば、出現させたい第一の潜像画像4の色彩に合わせて適宜設定すればよく、特に限定されるものではない。各々の第2の領域については、一つの色成分から成る有色の色材のみで形成されていてもよいが、二つ以上の色成分から成る有色の色材が混合された色材を用いて形成されていてもよく、さらには、一つの色成分から成る有色の色材を二つ以上重ね合わせて形成してもよい。いずれにしても、形成された第2の領域の色が同じか、又は異なることで本発明のフルカラー潜像を形成するものであり、形成前の段階の色材の色にとらわれるものではない。以下、図6aで説明した、同じ色成分から成る有色の色材を用いて同じ色に形成された二つの第2の領域14が第1の網点部13aを挟んで対向するように配置した構成で説明する。次に、第2の層6に形成されているくり抜き部9により、第3の層7の第2の領域14に形成される潜像部15及びその周囲の第1のカムフラージュ部16について説明する。図7aは、図5bで示した複数配置された第1の領域13及び第2の領域14の中の一組を取り出した際における第1の層5、第2の層6及び第3の層7の積層状態を示す斜視図であり、図7bは、図7aのY1-Y2の断面図である。図7a及び図7bに示すように、第2の層6の第1の隠蔽領域10と第3の層7の第1の領域13が同じ位置に、同様に、第2の隠蔽領域11と第2の領域14yは、同じ位置に積層されている。この第2の領域14yは、Y成分の1色により形成されているが、図7bに示すように、くり抜き部9上に積層されている第2の領域14yの一部は、隠蔽材料がないために、第1の層5の上に積層されている状態となっている。第1の層5は、光輝性の材料により形成されているため、観察角度を拡散光領域から正反射光領域へ変化させると、第1の層5自体は、色変化を生じることとなる。そこで、光輝性の光沢を抑える役目の隠蔽材料を施していないくり抜き部9の上の第2の領域14に該当する箇所は、観察角度を異ならせると、第1の層5の光輝性の影響を受ける領域と、隠蔽材料が施されていることにより、第1の層5の光輝性の影響を受けない領域に分かれる。この光輝性の影響を受ける箇所を本発明では潜像部15とし、その潜像部15の周囲の光輝性の影響を受けない箇所を第1のカムフラージュ部16と定義する。そこで、第3の層7の構成を既に説明した図5及び図6の第2の領域14では、点線によりこの潜像部15を示したところである。第2の領域14は、光輝性を有する第1の層5基材8自体が光輝性の材料の場合には、光輝性の基材8からの反射光を直接受ける潜像部15と、隠蔽材料により反射光が抑えられている第1のカムフラージュ部16から構成されているため、この構成の違いにより、印刷物1を拡散光領域から正反射光領域へと変化させると、第1の層5は、色差ΔEが変化する特性を有していることから、第2の層6のくり抜き部9の上層にある潜像部15は、第1の層5の色変化の影響を実質的に直接受けるため、他の第2aの隠蔽部12の上層にある第1のカムフラージュ部16とは色彩が異なって視認され、第一の潜像画像4が形成される。さらに、くり抜き部9と第2aの隠蔽部12との面積比率に応じて、潜像部15と第1のカムフラージュ部16も面積比率に差が生じ、複数配置された第2の領域14の潜像部15により階調を付与することが可能となる。第2の領域14については、前述のとおり、第2の層6におけるくり抜き部9を介して、第1の層5の光輝性材料の光沢により潜像部15を形成可能とするため、第2の領域14は、透過率20以上100以下の範囲で形成する。この範囲よりも低いと、最下層の第1の層5の光沢を視認することができなくなる。前述のとおり潜像部15は、第1の層5上に、最上層である第3の層7の第2の領域14が形成されていることとなるが、第1の層5は、定位置の可視光源に対して観察角度を拡散光領域から正反射光領域へ変化させると、色が変化し、他の領域との色差ΔEが所定の値変化する材料によって形成されているため、本発明における第一の潜像画像4を出現させるには、正反射光領域においてのみ、第1の層5の光沢感を利用した潜像部15を視認させることが必要となる。したがって、拡散光領域においては、第2の領域14内の第1のカムフラージュ部16と潜像部15を等色とする必要がある。拡散光領域において、第2の領域14内の潜像部15と第1のカムフラージュ部16が等色となることで、第一の潜像画像4は視認されず、印刷物1を傾けて正反射光領域とすることで、潜像部15における第1の層5が光輝性を発揮することにより、潜像部15は、第1のカムフラージュ部16との色差ΔEが所定の値変化し、潜像部15により形成された第一の潜像画像4を視認することができることとなる。本発明における等同色とは、可視光源下の拡散光領域で観察した際に、色差ΔEが6未満のことを示す。一般的に、色差ΔEが6前後においては、異なった色として視認される可能性がある。ただし、前述のとおり、本発明においては、第1の領域13及び第2の領域14は、肉眼ではそれぞれの領域を区別して視認することができない微細な大きさにより構成している。そのことから、色差ΔEが6未満であれば、可視光源下の拡散光領域において、肉眼では、第2の領域14内における潜像部15と第1のカムフラージュ部16は、等色として視認される。なお、メタメリズムの関係により、可視光源下の拡散光領域において観察した際に、肉眼で等しい色に視認された色が、特定の光源下の拡散光領域において観察した際に、異なる色で視認された場合においても、本発明においては、第2の領域14における潜像部15と第1のカムフラージュ部16は、等色に形成されていることとする。図5bに示した第3の層7を構成する網点構成における各領域の面積縦×横は、例えば、第1の領域13をm×mで形成し、第2の領域14をn×nで形成すると、m>n>0の範囲内で適宜設定することが可能である。第3の層7を構成する第1の領域13及び第2の領域14を印刷するインキは、一般の商業印刷に用いるシアンC、マゼンタM、イエローY及びブラックBkのプロセスインキや、更にはプロセスインキを除く特殊な色を有する特色インキがある。インキの種別としては、オフセットインキ、グラビアインキ、スクリーンインキ及びインクジェットプリンタ用インク等がある。各画像の観察原理各層の構成及び積層状態における位置関係等について説明したところであるが、ここで、前述した各層の構成及び位置関係における本発明の可視画像3及び第一の潜像画像4の視認原理について説明する。まず、可視画像3及び第一の潜像画像4を視認するために必要となる観察位置について説明する。前述のとおり、第3の層7における潜像部15と第1のカムフラージュ部16は、可視光源下の拡散光領域においては、等色で視認されることで、肉眼では、潜像部15実際には、潜像部15から視認される第1の層5を視認することができず、反対に、可視光源下の正反射光領域においては、肉眼で潜像部15を視認可能とするように構成する。一般的に物体の色は、光源及び観察環境温度、物体の分光反射率等により決定される。これらの観察条件により視認する色の感じ方は、それぞれ異なるが、本発明においての観察条件は、一定の条件であるものとする例えば、観察条件:光源がD65で観察環境が20°C。図8は、本発明に関わる印刷物1を、定位置の可視光源Rに対して、観察角度を拡散光領域及び正反射光領域で観察した際の可視光源R、視点E1、E2及び印刷物1の三つの位置関係を示した図である。可視光源Rと視点E1と印刷物1が図8aに示す位置関係にあるとき、拡散光領域で観察したこととなる。また、可視光源Rと視点E2と印刷物1が図8bに示す位置関係にあるときは、正反射光領域で観察したこととなる。次に、観察角度の変化により、第3の層7における潜像部15と第1のカムフラージュ部16との色差ΔEが所定の値変化する原理について説明する。前述のとおり、本発明における拡散光領域とは、定位置の可視光源からの入射光角度が45°の場合において、受光角度が-10~10°となる領域であり、正反射光領域とは、定位置の可視光源からの入射光角度が45°の場合において、受光角度が35~55°となる領域のことである。印刷物1において、潜像部15及び第1のカムフラージュ部16は、図9aに示す拡散光領域の位置関係では等色であり、肉眼では、それぞれの領域を区別することができず、可視画像3のみが視認される。反対に、図8bに示す正反射光領域において、少なくとも印刷領域2の第1の層5は、観察角度を変化させることで、色が変化する材料を用いて形成しているため、観察角度を可視光源に対して拡散光領域から正反射光領域へ変化させることで、明度及び/又は色が変化し、第3の層7における潜像部15と第1のカムフラージュ部16との色差ΔEが所定の値変化する。よって、潜像部15は、視認可能となり、複数配置された潜像部15によって形成された第一の潜像画像4が視認可能となる。図9aは、拡散光領域における第3の層7の潜像部15及び第1のカムフラージュ部16の色差ΔEを示すグラフであり、図9bは、正反射光領域における潜像部15及び第1のカムフラージュ部16の色差ΔEを示すグラフである。なお、図9における網点構成は、図5bに示した構成と同じとする。測定サンプルは、まず、測定サンプルA4×4cmとして、第1の領域13を解像度600dpi以下、同じ解像度のものとする。で30×30ピクセルに相当する面積及び第2の領域14を6×6ピクセルに相当する面積とし、YMCの色成分により、第2の領域14y、14m及び14cとして、第1の層5である基材株式会社竹尾製、オフメタルN銀165kg上に、第2の層6として第2の隠蔽領域11におけるくり抜き部9の面積率を100第2の隠蔽領域11が全てくり抜き部9になっている状態とし、白インク東洋インキ製造株式会社製LIOJETFV03ホワイトを用いて、インクジェット印刷により第1の隠蔽領域10のみを隠蔽面積率100ベタ印刷とし、第3の層7として第1の領域13を印刷せずに第2の領域14の第1のカムフラージュ部16の面積率を0とし、YMCの色成分による三つの第2の領域14y、14m及び14cをプロセスインク東洋インキ製造株式会社製、LIOJETFV03シアン、マゼンタ、イエロー及びブラックを用いて、インクジェット印刷により作製した。また、測定サンプルB4×4cmは、第1の領域13を30×30ピクセルに相当する面積、第2の領域14を6×6ピクセルに相当する面積とし、YMCの色成分により、第2の領域14y、14m及び14cとして、第1の層5である基材株式会社竹尾製、オフメタルN銀165kg上に、第2の層6として第2の隠蔽領域11におけるくり抜き部9の面積率を0第2の隠蔽領域11にくり抜き部9がない状態とし、白インク東洋インキ製造株式会社製、LIOJETFV03ホワイトを用いて、インクジェット印刷により第1の隠蔽領域10及び第2の隠蔽領域11を隠蔽面積率100ベタ印刷し、第3の層7として第1の領域13を印刷せずに第2の領域14の第1のカムフラージュ部16の面積率を100とし、YMCの色成分による三つの第2の領域14y、14m及び14cをプロセスインク東洋インキ製造株式会社製、LIOJETFV03シアン、マゼンタ、イエロー及びブラックを用いて、インクジェット印刷により作製した。図9aに示した拡散光領域における潜像部15及び第1のカムフラージュ部16の色差ΔEを示すグラフと、図9bに示した正反射光領域における潜像部15及び第1のカムフラージュ部16の色差ΔEは、変角分光光度計GSP-2型株村上色彩技術研究所製。以下測定装置という。を用いて、測定サンプルA及び測定サンプルBのLの値、aの値、及びbの値を測定し、得られた値から色差ΔEを算出した。なお、測定サンプルA及び測定サンプルBは、第3の層7として第1の領域13を印刷していないため、測定サンプルA第1のカムフラージュ部16の面積率を0すなわち潜像部15の面積率を100及び測定サンプルB第1のカムフラージュ部16の面積率を100との色差ΔEを、潜像部15及び第1のカムフラージュ部16との色差ΔEとして表記する。ただし、図8aに示した拡散光領域を意味する位置関係を測定装置上で再現するために、各測定サンプルに対する可視光源の入射光を45 ゚に固定し、受光角度を-10 ゚から10 ゚まで変化させて測定した。また、図8bに示した正反射光領域を意味する位置関係を測定装置上で再現するために、各測定サンプルに対する可視光源の入射光を45 ゚に固定し、受光角度を35 ゚から55 ゚まで変化させて測定した。なお、測定装置の校正は、標準白色板4020Aを用いて、入射光角度45 ゚及び受光角度0 ゚である、すなわち、標準白板に対して完全拡散面により校正を実施した。図9aに示したように、拡散光領域においては、潜像部15及び第1のカムフラージュ部16の色差ΔEは、いずれの受光角度においても0.15~0.31と相対的に小さい値を示している。前述したとおり、色差ΔEが6未満であれば等色であることから、拡散光領域においては、常に潜像部15及び第1のカムフラージュ部16は等色といえる。よって、潜像部15及び第1のカムフラージュ部16は、肉眼で識別することが困難であり、その結果、可視画像3内に形成された第一の潜像画像4は視認することができない。反対に、図9bに示した正反射光領域においては、潜像部15及び第1のカムフラージュ部16の色差ΔEが、6.64を示す受光角度が存在する。拡散光領域例えば、受光角度0°における、潜像部15及び第1のカムフラージュ部16の色差ΔEが0.22に対して、正反射光領域例えば、受光角度45°における、潜像部15及び第1のカムフラージュ部16の色差ΔEは6.64である。つまり、観察角度を拡散光領域から正反射光領域へ変化させることで、色差ΔEは、0.22から6.64へと、6.42変化する。よって、色差ΔEが5以上変化することで、潜像部15及び第1のカムフラージュ部16は、肉眼で識別することが可能となり、その結果、可視画像3内に形成された第一の潜像画像4を視認することが可能となる。なお、印刷物1を傾けることにより、拡散光領域と正反射光領域は切り替えられる。つまり、印刷物1を傾けることで、潜像部15及び第1のカムフラージュ部16は、肉眼で識別することが可能となる。その結果、可視画像3内に形成された第一の潜像画像4を視認することが可能となる。本発明における可視画像の視認原理さらに、詳細に可視画像が視認される原理を説明する。図10は、本発明に関わる印刷物1に形成された印刷領域2を、定位置の可視光源R下の拡散光領域において、肉眼で視認した場合の平面図及び一部拡大図を示す模式図である。印刷領域2は、可視光源R下の拡散光領域において、図10bに示した一部拡大図のように、第1の網点部13aが視認可能となり、逆に、第3の層7における潜像部15及び第1のカムフラージュ部16は、等色として視認されるため、それぞれの領域を区別することはできない。したがって、潜像部15によって形成される第一の潜像画像4を視認することはできず、図10aに示した可視画像3のみが視認される。図10cは、可視画像3が視認されるときの印刷物1、光源R及び視点との関係を示す模式図である。印刷物1を可視光源R下の拡散光領域において、肉眼で視認した際には、まず、第1の領域13において、可視光源Rからの入射光R1によって、正反射光R2と拡散光R3が生じ、拡散光領域では、拡散光R3が得られる。第2の領域14においては、可視光源Rからの入射光R1によって、正反射光R4と拡散光R5が生じ、拡散光領域では、拡散光R5が得られる。また、第2の領域14は、潜像部15及び第1のカムフラージュ部16で構成されていることから、双方に対してそれぞれ正反射光図示せずと拡散光図示せずが得られる。潜像部15及び第1のカムフラージュ部16は、可視光源下の拡散光領域で観察したときに等色となるように形成されていることから、それぞれの領域における拡散光の差異は、肉眼では視認することができない。本発明における第3の層7を構成する網点構成において第1の領域13は、第2の領域14より面積を大きく構成する。したがって、可視光源下における拡散光領域においては、第1の領域13が、第2の領域14よりも支配的に観察される。また、前述のとおり第2の領域14における潜像部15及び第1のカムフラージュ部16は、可視光源下の拡散光領域で観察したときに等色となるように形成されていることから、潜像部15によって形成されている第一の潜像画像4を視認することはできず、可視画像3のみが視認可能となる。本発明における第一の潜像画像の視認原理次に、第一の潜像画像4が視認される原理の詳細を説明する。図11は、本発明に関わる印刷物1に形成された印刷領域2を、定位置の可視光源R下の正反射光領域において、肉眼で視認した場合の平面図及び模式図である。印刷領域2は、可視光源R下の正反射光領域において、図11bに示した一部拡大図のように、潜像部15第2の層6のくり抜き部9に対応した位置は、肉眼で視認可能となる。つまり、第一の潜像画像4を視認することが可能となる。特に、本発明では、第2の領域14が、YMCのそれぞれの色成分から成るため、第一の潜像画像4は、色彩を有したフルカラーの画像として視認することができることが特徴である。これは、拡散光領域において等色となって区別することができなかった第2の領域14における潜像部15と第1のカムフラージュ部16が、正反射光領域においては、潜像部15の下部に当たる第1の層5の色が変化し、その上の層のくり抜き部9を介して第3の層7の潜像部15と第1のカムフラージュ部16との色差ΔEが所定の値変化し、同じ第2の領域14内において、潜像部15と第1のカムフラージュ部16とを肉眼で区別することが可能となったからである。図11cは、第一の潜像画像4が視認されるときの印刷物1、光源R及び視点との関係を示す模式図である。印刷物1を可視光源R下の正反射光領域において肉眼で視認した際には、まず、第1の領域13においては、可視光源Rからの入射光R1によって、正反射光R2と拡散光R3が生じ、正反射光領域では、正反射光R2が得られる。また、第一の潜像画像4を形成する潜像部15では、正反射光R4と拡散光R5が生じ、正反射光領域では、強い正反射光R4が得られる。さらに、第2の領域14内の第1のカムフラージュ部16では、正反射光R6と拡散光R5が生じ、正反射光領域では、正反射光R6が得られる。したがって、潜像部15の正反射光R4は、第1の領域13及び第1のカムフラージュ部16の正反射光R2、R6よりも強くなり、その光沢値の差異によって第2の領域14内で高い色差ΔEが生じ、第一の潜像画像4として視認することが可能となる。よって、可視光源下の正反射光領域においては、印刷物1の印刷領域2を観察した場合に、第一の潜像画像4を視認することができる。第1の実施形態の変形例次に第1の実施形態の変形例について説明するが、第1の層5及び第2の層6については、第1の実施形態と同様であるため省略することとし、併せて第3の層7の一部についても、第1の実施形態と重複するところは省略することとする。第1の実施形態の変形例では、第1の実施形態と異なるところとして、図12a及びbに示すように、第2の領域14が潜像部15と第1のカムフラージュ部16とで異なる2色の有色の色材により形成されているところである。ただし、潜像部15については、前述のとおり、くり抜き部9を介して第1の層5の光沢を視認することができない構成としなければならないため、透過率20以上100以下の範囲で形成する。この範囲よりも低いと、最下層の第1の層5の光沢を視認することができなくなる。また、拡散光領域においては、第一の潜像画像4を視認不可能とするため、第1のカムフラージュ領域16と潜像部15は、等色となるように形成する。第1の実施形態の変形例における層構成を図示したものが図13である。図13a及びbに示すように、第2の層6のくり抜き部9と、その上に形成する第3の層7の潜像部15は、同じ位置に配置され、同様に、第2aの隠蔽部12と、第1のカムフラージュ部16は、同じ位置に配置される。図13に示した層構成とすることで、第1の実施形態と同様に、可視光源下における拡散光領域では、異なる2色の有色インキで形成された潜像部15と第1のカムフラージュ部16は、等色として視認されるために、潜像部15と第1のカムフラージュ部16は、区別することができず、第3の層7の第1の領域13によって形成された可視画像3のみが視認され、印刷物1を傾けて正反射光領域としたときに、透過率の高い潜像部15とくり抜き部9を介して第1の層5が視認されることで、潜像部15と第1のカムフラージュ部16に色差が生じ、この潜像部15が複数配置されたことにより形成された第一の潜像画像4を視認することが可能となる。以上説明したとおり、第1の実施形態の変形例では、第3の層7における第2の領域14において、潜像部15と第1のカムフラージュ部16を異なる2色のインキで形成することとするが、潜像部15の透過率を20以上100以下の範囲で形成すること、かつ、拡散光領域において、第一の潜像画像4を視認不可能とするため、第1のカムフラージュ領域16と潜像部15は、等色となるように形成することが重要となる。第2の実施形態次に、本発明の別の形態について説明するが、第1の層5及び第3の層7については、第1の実施形態及び変形例と同様であるため省略することとし、併せて、第2の層6の一部についても第1の実施形態と重複するところは省略することとする。なお、第3の層7における第2の領域14については、第1の実施形態で説明したような1色で形成したこととして説明する。第2の実施形態では、前述までの実施形態と異なるところとして、第2の層6においてくり抜き部9を形成せず、第2aの隠蔽部12よりも隠蔽面積率の低い面積率の第2bの隠蔽部17を形成することで、隠蔽面積率及び透過率の差異により、潜像部15を形成するところである。まず、第2の層6における層構成について、図14を用いて説明する。第2の層6は、第1の実施形態及び変形例と同様に、第1の層5の光沢を隠蔽する役割を担っているため、白インキを用いて形成する。ただし、前述までの実施形態におけるくり抜き部9に該当する箇所にも、図14cに示すように白インキを印刷することとするが、第1の隠蔽領域10及び第2aの隠蔽部12の隠蔽面積率よりも低い隠蔽面積率によって形成することとし、この領域を、第2bの隠蔽部17と定義する。したがって、第2の層6を構成している第1の隠蔽領域10、第2aの隠蔽部12及び第2bの隠蔽部17の隠蔽面積率の関係は、第1の隠蔽領域10≧第2aの隠蔽部12>第2bの隠蔽部17となる。ただし、第2bの隠蔽部17は、正反射光領域において下層の第1の層5の光沢を伴わせる必要があるため、隠蔽面積率については、0以上100未満の範囲とする必要がある。また、第1の隠蔽領域10及び第2aの隠蔽部12は、正反射光領域において下層の第1の層5の光沢を抑える必要があるため、隠蔽面積率については、0よりも大きく、100以下の範囲とする必要がある。なお、前述のとおり、第2bの隠蔽部17は、白インキを印刷することで、第1の実施形態及び変形例におけるくり抜き部9と区分けして定義しているが、第2bの隠蔽部17の隠蔽面積率を0としてもよい。例えば、第1の実施形態と同様に、第1の隠蔽領域10の隠蔽面積率を100、第2aの隠蔽部12の隠蔽面積率を100、第2bの隠蔽部17の隠蔽面積率を0としてもよい。なお、第2の層6の透過率例えば、白インキで形成した隠蔽面積率100の第2の層6の光透過率によって、前述の第1の隠蔽領域10、第2aの隠蔽部12及び第2bの隠蔽部17の隠蔽面積率の適正範囲は異なるため、前述の適正範囲に限定するものではない。第2bの隠蔽部17を、第1の隠蔽領域10及び第2aの隠蔽部12よりも隠蔽面積率を低くすることにより、前述のとおり、正反射光領域において第1の層5における光沢が視認されることとなるため、第2bの隠蔽部17を複数配置することで、第一の潜像画像4を形成することとなる。なお、第1の隠蔽領域10、第2aの隠蔽部12及び第2bの隠蔽部17の隠蔽面積率を0若しくは0に近似した設定である、すなわち、第2の層6を略除いた設定とした場合でも、印刷物として第2bの隠蔽部17の光沢が第1の領域13及び第2の領域14よりも高ければ、正反射光領域における第一の潜像画像4は視認可能である。しかし、第1の隠蔽領域10及び第2aの隠蔽部12と第2bの隠蔽部17の隠蔽面積率が近似すると、正反射光領域における第一の潜像画像4の視認性が低下するおそれもあるので、第1の隠蔽領域10、第2aの隠蔽部12及び第2bの隠蔽部17の隠蔽面積率を適宜設定する必要がある。第2の層6をこのような構成とすることで、第2bの隠蔽部17が他の隠蔽領域よりも隠蔽面積率が低いため、正反射光領域では、第1の層5の反射光の強度が他の隠蔽領域よりも大きくなり、第3の層7の第2の領域14内において、第2の層6の第2bの隠蔽部17に相当する領域が第1の層5の反射光光沢により、第1の実施形態で説明した第一の潜像画像4を形成するための潜像部15となる。第3の実施形態次に、本発明の別の形態について説明するが、第1の層5、第2の層6及び第3の層7の三つの層構成自体は、前述の第1の実施形態、変形例及び第2の実施形態と同様であるため、重複するところは省略することとする。第1の実施形態、変形例及び第2の実施形態では、拡散反射光領域で視認可能な可視画像3と正反射光領域で視認可能な第一の潜像画像4を形成するものであったが、本第3の実施形態では、更に赤外線光源下において視認可能となる第二の潜像画像18を形成するものである。第3の実施形態における印刷物1については、外観上、図1と同様である。ただし、形成されている画像については、図15a及びbに示すように、第1の実施形態、変形例及び第2の実施形態で説明した拡散反射光領域で視認可能な可視画像3及び正反射光領域で視認可能な第一の潜像画像4と、図15cで示すように、本実施形態で新たに加えられた赤外線光源下で視認可能となる第二の潜像画像18の三つである。この第二の潜像画像18を形成するには、第3の層7において前述までの実施形態とは異なる構成とする必要があり、以下、第3の層7の構成について説明する。なお、第1の層5及び第2の層6については、前述までの実施形態と同様であり、特に第2の層6については、くり抜き部9を有する形態とした。第3の層7における印刷領域2の一例を示したのが図16aであり、その一部拡大図が図16bである。図16bに示すように、基本の網点構成は、前述した第1の実施形態、変形例及び第2の実施形態と同様であり、第1の領域13を囲むように第2の領域14が隙間なく配置されている。ここで、前述の実施形態と異なるところとして、第1の領域13内又は第2の領域14内に別の第3の領域19が配置されているところである。図16c1は、可視画像3及び第1の領域13の一例を示す図である。第1の領域13は、可視光源下における反射光拡散光下において視認可能な可視画像3を形成する領域である。可視画像3を形成するための構成については、既に説明したため省略するが、本実施形態における第二の潜像画像18は、赤外線光源下において視認可能となるため、第1の網点部13aは、赤外線吸収色素を含まない有色の色材特に、有色インキを用いて形成する。第1の網点部13aは、赤外線吸収色素を含まない有色の色材によって形成することで、赤外線カメラ等の特殊な鑑定装置を用いて観察した場合においては、可視画像3を視認することができなくなる。なお、赤外線吸収色素を含まない有色の色材は、赤外線吸収特性を有さなければ特に限定されず、公知のグラビアインキ、スクリーンインキ及びプロセスインキ等を使用することができる。例えば、一般的な基本4色インキのうち、シアンC、マゼンタM及びイエローYは、赤外線を吸収しない性質を持っており、これら3色を重ね合わせたもので黒色系を表現すれば、赤外線を吸収しない色素と同様な効果が得られる。また、赤外線透過特性を有する黒インキとして、クロモファインブラックインキ大日精化工業株式会社製やインクジェットプリンタ用の染料系インク例えば、Canon製染料系ブラックインク等を使用することもできる。図16c2は、第一の潜像画像4及び第2の領域14の一例を示す図である。第2の領域14は、可視光源下における反射光正反射光下において視認可能な第一の潜像画像4を形成する領域である。この構成についても前述してあるため、省略する。なお、本実施形態では、一つの第1の領域13を囲む四つの第2の領域14について、YMCの三つの色成分のうち、一つの色成分により二つの第2の領域14を形成し、残りの二つの第2の領域14については、残りの二つの色成分から成る第2の領域14を形成した形態とした。図16c3は、第二の潜像画像18及び第3の領域19の一例を示す図である。第3の領域19は、図16c3に示した、赤外線光源下において視認可能な第二の潜像画像18を形成する領域であり、第3の網点部19a及び第2のカムフラージュ部19bにより構成され、第1の領域13内に配置されている。第二の潜像画像18は、第3の領域19における第3の網点部19aと第2のカムフラージュ部19bとの面積比率に応じて、複数配置された第3の領域19により階調を付与することが可能となる。第3の領域19において、第3の網点部19aは、赤外線吸収色素を含む有色の色材を用いて形成する。なお、赤外線吸収色素を含む有色の色材には、カーボンブラックを主体としたブラックBkがある。ただし、赤外線吸収特性を有する有色の色材であればこれに限定しない。例えば、赤外領域に吸収を持つ有機色素として、ポリメチレン系、フタロシアニン系、アゾ系及びアントラキノン系等の化合物が挙げられ、無機系の赤外線吸収剤として、アンチモンドープ酸化錫や錫ドープ酸化インジウムが挙げられる。第3の領域19において、第2のカムフラージュ部19bは、赤外線吸収色素を含まない有色の色材を用いて、第3の網点部19aと等色に形成する。前述のとおり、本発明における等色とは、可視光源下の反射光拡散光下で観察した際に、肉眼で等しい色に視認される色を指し、具体的には、色差ΔEが6未満の色とする。なお、メタメリズムの関係により、可視光源下の反射光拡散光下において観察した際に、肉眼で等しい色に視認された色が、特定の光源下の反射光拡散光下において観察した際に、異なる色で視認された場合においても、本発明においては、第2のカムフラージュ部19b及び第3の網点部19aは、等色に形成されていることとする。第3の網点部19aについては、赤外線吸収色素を含む有色の色材を用いて形成し、第2のカムフラージュ部19bは、赤外線吸収色素を含まない有色の色材を用いて、第3の網点部19aと等色に形成することで、可視光源下においては、第3の網点部19a及び第2のカムフラージュ部19bは、等色として視認される。そのため、第3の領域19は、均一な平網状態となり、肉眼では、第二の潜像画像18を認識することはできないが、赤外線カメラ等の特殊な鑑定装置を用いて観察した場合においては、第二の潜像画像18を視認することが可能となる。第3の網点部19a及び第2のカムフラージュ部19bは、第3の領域19内に重畳又は毛抜き合わせにより形成することが可能であるが、本発明においては重畳により形成することが好ましい。毛抜き合わせにより形成した際には、高い刷り合せ精度が要求される。刷り合わせ精度が低い際には、第3の網点部19aの周囲に被印刷部が発生する。それにより、可視光源下において、第3の領域19は、均一な平網状態とはならず、肉眼で第二の潜像画像18が視認可能となるおそれがある。以上の第3の層7の構成を用いた状態で三つの層により印刷領域2を構成した状態を示した図が図17aであり、図17aにおけるY1-Y2断面図が図17bである。第1の実施形態において図7を用いて説明した構成に、前述の第3の領域19が加わった構成となっている。なお、本第3の実施形態は、第3の網点部19aを、赤外線吸収色素を含む色材で形成するため、第2の層6については、赤外吸収色素を含まないことが必要となる。仮に、第2の層6が赤外線吸収色素を含むような場合、赤外線光源下において、第3の網点部19aで形成した第二の潜像画像18を視認することができなくなる。さらに、隠蔽材料により形成された第2の層6は、赤外線領域での透過率が80以下であることが好ましい。第2の層6の赤外線領域での透過率が80以上となった場合には、第3の実施形態により得られた印刷物を赤外線光源下において観察した際、基材8を隠蔽する第2の層6が透過し、第1の領域13、第2の領域14及び第3の領域19は、全て透過して基材8が観察される。そのため、基材が赤外線吸収色素を含んでいる場合、濃度が高く黒っぽく観察される。したがって、第3の網点部19aを、他の領域と識別することができず、その結果、赤外線光下において観察可能な第二の潜像画像18を視認することができなくなってしまうため、第2の層6の赤外線領域での透過率を80以上とすることは、好ましくない。図18は、本発明に関わる白インキ及びマゼンタインキの分光透過率の一例を示すグラフである。図18におけるaは、本発明における隠蔽材料の分光透過率であり、測定サンプルとして、白インキ東洋インキ製造株式会社製LIOJETFV03ホワイトを用いてインクジェット印刷により、無色透明のPETフィルムにベタ印刷を施したものを用いた。図18におけるbは、本発明における隠蔽材料の分光透過率であり、測定サンプルとして、白インキ東洋インキ製造株式会社製LIOJETFV03ホワイトを用いてインクジェット印刷により、PETフィルムに図18におけるaに示したサンプルに対し印刷濃度を下げて印刷を施したものを用いた。図18におけるcは、本発明における赤外線吸収色素を含まない色材の分光透過率であり、測定サンプルとして、マゼンタインキ東洋インキ製造株式会社製LIOJETFV03マゼンタを用いてインクジェット印刷により、PETフィルムにベタ印刷を施したものを用いた。なお、図18に示した分光透過率は、各測定サンプルの分光透過率から、基材である無色透明のPETフィルム単体の分光透過率を除算したものを示しており、分光透過率は、自記分光光度計HITACHI製U-4000形を用いて測定した。760~800nmの赤外線領域において、分光透過率の変化をそれぞれ比較すると、隠蔽材料aにおける分光透過率は、いずれの領域においても50程度と略一定である。印刷濃度を下げて印刷した隠蔽材料bにおける分光透過率は、赤外線領域において80程度とベタ印刷した隠蔽材料aと比べると高い値となっている。赤外線吸収色素を含まない赤外線透過材料cは、赤外線領域においては、95程度とベタ印刷した白インキa及び印刷濃度を下げて印刷した白インキbに比べ、高い値となっている。なお、同一の波長においては、赤外線吸収色素を含まない色材の場合、分光透過率の低い方が、濃度が高く白っぽく視認され、反対に分光透過率の高い方が、濃度が低く透明っぽく視認される。なお、赤外線カメラを用いて観察した際には、隠蔽材料aは白く、印刷濃度を下げて印刷した隠蔽材料bは淡い白に、また、赤外線透過材料cは略透明に観察された。第2の領域14において、第1のカムフラージュ部16は、拡散反射光領域において潜像部15と等色であり、潜像部15の周囲に赤外線吸収色素を含む有色の色材か、又は含まない有色の色材を用いて形成する。前述のとおり、潜像部15は、隠蔽材料を施さないくり抜き部9を介して、基材8である光輝性材料を一部露出させることにより形成されている。このため、基材8が赤外線吸収色素を含んでいる場合、第1のカムフラージュ部16は、赤外線吸収色素を含む有色の色材で形成する必要があり、基材8が赤外線吸収色素を含まない場合、第1のカムフラージュ部16は、赤外線吸収色素を含まない有色の色材で形成する必要がある。これは、第二の潜像画像18を赤外線カメラ等の装置で観察した際に、第二の潜像画像18の視認性に影響を及ぼすからである。基材8が赤外線吸収色素を含む場合及び含まない場合である、第1のカムフラージュ部16を形成する有色の色材が赤外線吸収色素を含む場合及び含まない場合の第二の潜像画像18の観察画像の違いについては、後述する。第3の実施形態の網点構成におけるそれぞれの領域の面積縦×横は、第1の領域13をm×mで形成し、第2の領域14をn×nで形成し、第3の領域19をk×kで形成したとすると、m>n>0及びm>k>0の範囲内で適宜設定することが可能である。好ましくは、第1の領域13をm×mm≧2、mは整数、第3の領域19をk×kk≧1、kは整数、第2の領域14をn×nn≧1、nは整数で形成し、更に第1の領域13の面積が、第2の領域14及び第3の領域19の面積の和よりも大きいm2>n2k2ことが好ましい。第1の領域13の面積が、第2の領域14及び第3の領域19の面積の和よりも小さい場合には、可視光源下の反射光拡散光下で観察した際に、第2の領域14及び第3の領域19がノイズとなり、可視画像3の視認性を低下させ好ましくない。図19は、本発明に関わる第1の層5の基材8、第2の層6を形成する隠蔽材料、赤外線吸収色素を含まないインキ及び赤外線吸収色素を含むインキの分光反射率の一例を示すグラフである。図19におけるaは、本発明における基材8の分光反射率であり、測定サンプルとして赤外線吸収色素を含まないアルミ蒸着により、紙基材の上に形成したもの株式会社竹尾製、オフメタルN銀165kgを用いた。図19におけるbは、本発明における第2の層6の分光反射率であり、測定サンプルとして、白インク東洋インキ製造株式会社製LIOJETFV03ホワイトを用いてインクジェット印刷により、前述のPETフィルムにベタ印刷を施したものを用いた。図19におけるcは、本発明における赤外線吸収色素を含まない色材の分光反射率であり、測定サンプルとしてマゼンタインク東洋インキ製造株式会社製LIOJETFV03マゼンタを用いてインクジェット印刷により、PETフィルムにベタ印刷を施したものを用いた。図19におけるdは、本発明における赤外線吸収色素を含む色材の分光反射率であり、測定サンプルとしてブラックインク東洋インキ製造株式会社製LIOJETFV03ブラックを用いてインクジェット印刷により、PETフィルムにベタ印刷を施したものを用いた。なお、図19に示した分光反射率は、自記分光光度計HITACHI製、U-4000形を用いて測定した。400~760nmの可視光領域と、760~800nmの赤外線領域において、分光反射率の変化をそれぞれ比較すると、基材aにおける分光反射率は、可視光領域では85前後であり、赤外線領域では80前後である。白インクbにおける分光反射率は、可視光領域の短波長を除き、可視光領域及び赤外線領域のいずれの領域においても基材aに比べ高い反射率を示している。また、マゼンタインクcにおける分光反射率は、赤外線領域においては、95前後と略一定である。ブラックインクdにおける分光反射率は、赤外線領域においては、5前後と略一定である。なお、同一の波長においては、分光反射率が高い方が、濃度が低く白っぽく視認され、反対に分光反射率が低い方が、濃度が高く黒っぽく視認される。なお、赤外線カメラを用いて観察した際には、基材aはやや黒く、マゼンタインクcは、白っぽく略透明、白インクbは白く、ブラックインクdは黒く観察された。第二の潜像画像の視認原理図20は、本発明に関わる第3の実施形態の網点構成により形成した印刷物1の印刷領域2を、赤外線カメラを介して観察した状態以下赤外線光源下という。の平面図及び模式図である。図20を用いて、赤外線光源下における第二の潜像画像18の観察原理について説明する。図20a2に示すように、赤外線光源下で印刷領域2を観察した場合、第3の層7の下層となる第2の層6は、白インキを用いて構成されているため、前述のとおり白く観察される。また、第1の領域13は、赤外線吸収色素を含まない有色の色材を用いて構成されているため、白く観察される。潜像部15が赤外線吸収色素を含まない有色の色材を用いて形成されている場合は、下層である第2の層6のくり抜き部9を介して基材8が観察され、基材にアルミ蒸着により紙基材の上に形成したものを用いた場合、前述のとおり赤外線領域において分光反射率が80程度であり、若干黒く観察される。また、基材8が赤外線吸収色素を含む場合も黒く観察される。同様に、潜像部15が、赤外線吸収色素を含む有色の色材を用いて形成されている場合も黒く観察される。そのため、第1のカムフラージュ部16は、赤外線光源下において観察した場合に潜像部15と同程度の濃度になるようにする必要があり、適宜赤外線吸収色素を含む有色の色材を用いて形成することになる。この場合、赤外線領域において観察した際に、第1のカムフラージュ部16は、若干黒く観察される。つまり、潜像部15と第1のカムフラージュ部16は、赤外線領域において若干黒っぽく観察される。よって、第2の領域14は、図20a1及び図20a2に示すように、一様な濃度を有するベタ領域20として観察される。つまり、潜像部15で構成された第一の潜像画像4は、観察されない。また、第3の網点部19aは、赤外線吸収色素を含む有色の色材で形成されており、前述のとおり赤外線領域において黒っぽく観察される。一方、第2のカムフラージュ部19bは、赤外線吸収色素を含まない有色の色材で形成されており、前述のとおり赤外線領域において白っぽく観察される。よって、赤外線光源下において観察した場合、第2の領域14で構成された一様な濃度のベタ領域20を背景として第3の網点部19aで構成された第二の潜像画像18を観察することができる。なお、前述のとおり赤外線光源下においては、基材8に赤外線吸収色素を含む光輝性材料を用いた場合、ベタ領域20も観察可能であるが、本発明における第二の潜像画像18は、第3の領域19により形成された画像のみをいう。基材8が赤外線領域において若干黒く観察される場合や、潜像部15が、赤外線吸収色素を含む有色の色材を用いて形成されている場合について、図20を用いて説明したが、次に、基材8に赤外線吸収色素を含まず、赤外線領域において分光反射率が高く90以上、潜像部15が、赤外線吸収色素を含まない有色の色材を用いて形成されている場合について、図21を用いて説明する。図21は、本発明に関わる第3の実施形態の網点構成により形成した印刷物1の印刷領域2を、赤外線光源下において観察した場合の平面図及び模式図である。図21を用いて、赤外線光源下において第二の潜像画像18が観察可能となる原理について説明する。図21a2に示すように、赤外線光源下において印刷領域2を観察した場合、第3の層7の下層となる第2の層6は、白インキを用いて構成されているため、前述のとおり白く観察される。また、第1の領域13は、赤外線吸収色素を含まない有色の色材を用いて構成されているので白く観察される。潜像部15は、赤外線吸収色素を含まない有色の色材を用いて形成されており、基材8も赤外線吸収色素を含まず、赤外線領域において分光反射率が高い90以上ことから、赤外線領域において白っぽく観察される。これに伴い、第1のカムフラージュ部16は、赤外線吸収色素を含まない有色の色材を用いて形成する必要があり、赤外線領域において観察した際に、白っぽく観察される。つまり、潜像部15と第1のカムフラージュ部16は、赤外線領域において白っぽく観察される。よって、第2の領域14は、図21a1及び図21a2に示すように、ベタ領域20は観察されず、一様な白い画像として観察される。つまり、潜像部15で構成された第一の潜像画像4は、観察されない。また、第3の網点部19aは、赤外線吸収色素を含む有色の色材で形成されており、前述のとおり赤外線領域において黒っぽく観察される。一方、第3のカムフラージュ部19bは、赤外線吸収色素を含まない有色の色材で形成されており、前述のとおり赤外線領域において白っぽく観察される。よって、赤外線光源下において印刷物1を観察した場合、第3の網点部19aで構成された第二の潜像画像18を観察することができる。本発明の第3の層7の第1の領域13により形成する可視画像3、潜像部15により形成する第一の潜像画像4及び第3の網点部19aにより形成する第二の潜像画像18は、文字、数字、記号、絵柄及び風景等を適宜設定することが可能であるが、第一の潜像画像4については、文字、数字、記号及び絵柄等の場合、ポジ画像で形成することが好ましく、人物や風景等の場合には、ネガ画像で形成することが好ましい。また、前述の説明では、くり抜き部9、第1の網点部13a、第2bの隠蔽部17及び第3の網点部19aは、形状として円形を用いており、また、第1の隠蔽領域10、第2の隠蔽領域11、第1の領域13、第2の領域14及び第3の領域19は、形状として四角形を用いていたが、円形や四角形に限定されるものではなく、三角、多角形等の形状、ランダムな形状又は本出願人が出願した特許第3478474号公報で開示している自由度のある網点形状を用いてもよい。また、前述の説明では、第一の潜像画像4の原画像をYMCのそれぞれの色成分に色分解したが、RGBカラーモードのRGBの各色成分で色分解し、第2の領域14をRGBの三つの色成分で構成し、各領域をYMCプロセスインキで構成するか、又はRGBインキで構成してもよい。同様に、第一の潜像画像4の原画像を2色で色分解し、2色の特色インキで第2の領域14をそれぞれ構成してもよい。また、第3の実施形態において、第1の実施形態の変形例にて説明した第2の領域14の配置及び第2の実施形態にて説明したようなくり抜き部を形成せずに、第2の隠蔽領域11を第2aの隠蔽部12及び第2bの隠蔽部17によって構成した形態としてもよい。本網点構成を形成する材料としては、公知のグラビアインキ、スクリーンインキ、プロセスインキ及びインクジェットプリンタ用インク等を使用することができる。第1の層5、第2の層6及び第3の層7をそれぞれ形成する方法としては、オフセット印刷方式、グラビア印刷方式、スクリーン印刷方式、フレキソ印刷方式、インクジェットプリンタ、レーザプリンタ、金属蒸着、ホットスタンプ及びコールドスタンプ等、特に限定されるものではない。以下、本発明における潜像画像を有する印刷物について、実施例を用いて詳細に説明するが、以下の実施例に限定されるものではなく、特許請求の範囲に記載された技術的な範疇であれば、適宜、変更が可能なことはいうまでもない。実施例1として、図1aに示すように、左下部に本発明における印刷領域2を形成した商品券1を作製した。この商品券1を可視光源下における拡散光領域で観察すると、印刷領域2は、図2aに示したゴシック体のNPBが視認され、商品券1を傾けて正反射光領域で視認すると、印刷領域2は、図2bに示した明朝体のNPBをフルカラー画像として視認することができるものである。本実施例1における商品券1の基材8は、インクジェットプリンタ用写真用紙EPSON製写真用紙光沢を用い、この基材8上の印刷領域2に当たる領域に、金インキ日本ペイント株式会社製金コロイドインキを用いて、インクジェットプリンタEPSON製PX-G930により、網点面積率100ベタの第1の層5を形成した。次に、金インクにより形成した印刷領域2上に、白インク東洋インキ製造株式会社製LIOJETFV03ホワイトを用いて、インクジェット印刷装置株式会社トライテック製PatterningJETにより印刷を行い、図4に示すような、第1の層の金インクの光沢を抑えるための第1の隠蔽領域10及び第2の隠蔽領域11、さらには、第2の隠蔽領域内に、白インキを印刷しない領域前述した第1の実施形態におけるくり抜き部9を有するように、第2の層6を形成した。なお、第1の隠蔽領域10とくり抜き部9を除いた第2aの隠蔽部12は、ともに隠蔽面積率100ベタで印刷した。また、くり抜き部9を含めた第2の隠蔽領域11は、この白インクの上に印刷する第3の層7の第2の領域14と対応した位置となっている。次に、白インクにより形成した第2の層6の上に、プロセスインク東洋インキ製造株式会社製LIOJETFV03イエロー、シアン、マゼンタ及びブラックを用いて、図5bに示すような網点構成により、図5aの模様となる第3の層7である、すなわち、第1の領域13及び第2の領域14を形成した。なお、図5bに示した網点構成において、第1の領域13の面積は、30×30ピクセルに相当する面積で形成し、第2の領域14は、6×6ピクセルに相当する面積で形成した。また、第2の領域14は、YMCの三つの色成分から成る有色インキにより形成しており、その配置については、第1の実施形態で説明したように、一つの第1の領域13を囲む四つの第2の領域14において、一つの色成分から成る有色インキにより二つの第2の領域14を形成し、残りの二つの第2の領域14には、残りの色成分から成る有色インキにより第2の領域14をそれぞれ一つずつ形成した。なお、この第2の領域14の下層の第2の層6には、前述のとおり、白インキを印刷していないくり抜き部9が配置されているが、拡散光領域においては、この第2の領域14の下層にくり抜き部9が形成されていることは視認されない。第2の層6のくり抜き部9と同じ位置となる上層の第3の層7における第2の領域14は、潜像部15となって、正反射光領域において光輝性の第1の層5の反射光の影響を受けて第一の潜像画像4を形成するものである。潜像部15によって形成する第一の潜像画像4を、拡散光領域において視認させないために、第2の領域14における潜像部15以外の領域である第1のカムフラージュ部16は、拡散光領域において潜像部15と等色となるように形成した。拡散光領域例えば、受光角度0°における、第1のカムフラージュ部16と潜像部15との色差ΔEは1.35であった。なお、第1の網点部13aの形状については、円形ドットで形成した。以上の構成により形成した商品券1の印刷領域2を、可視光源下の拡散光領域において肉眼で観察したところ、図2aに示した可視画像3が視認され、図2bに示した第一の潜像画像4は視認することができなかった。また、その位置から正反射光領域まで商品券1を傾けて印刷領域2を観察したところ、図2bに示した第一の潜像画像4がフルカラー画像として視認され、逆に、図2aに示した可視画像3を視認することはできなかった。実施例2として、図22に示すように、右下部に本発明における印刷領域2 ́を形成したカード型の証明書1 ́を作製した。この証明書1 ́を可視光源下における拡散光領域で観察すると、印刷領域2 ́は、図23aに示した複数の星が視認され、証明書1 ́を傾けて正反射光領域で視認すると、印刷領域2 ́は、図23bに示した合格の文字が視認され、更に赤外線光源下において観察した場合には、印刷領域2 ́は、図23cに示すようなスマイルの画像を視認することができるものである。本実施例2における証明書1 ́の基材8 ́は、定位置の可視光源に対して観察角度を拡散光領域から正反射光領域へ変化させることで、明度及び/又は色が変化する材料をアルミ蒸着により紙基材の上に形成したもの株式会社竹尾製、オフメタルN銀165kgを用いた。この基材8 ́に対して、インクジェット印刷装置株式会社トライテック製PatterningJETにより印刷を行った。なお、印刷領域2 ́における第1の領域13及び第3の領域19の網点構成は、円形ドットの網点構成としたものである。次に、基材8 ́上の印刷領域2 ́に当たる領域以外を、白インク東洋インキ製造株式会社製LIOJETFV03ホワイトを用いてベタ刷りし、印刷領域2 ́は、同じ白インクを用いて、後述する基材8 ́のアルミ蒸着の光輝性を抑えるための第1の隠蔽領域10 ́及び第2aの隠蔽部12 ́と、さらには、第2aの隠蔽部12 ́に隣接する箇所実施例1におけるくり抜き部9に対応する位置に、基材8 ́の光輝性を視認可能な程度の隠蔽面積率となる第2bの隠蔽部17 ́を有するように第2の層6 ́を形成した。なお、第1の隠蔽領域10 ́及び第2aの隠蔽部12 ́は、隠蔽面積率100、第2bの隠蔽部17 ́は、隠蔽面積率10で印刷した。また、第2aの隠蔽部12 ́及び第2bの隠蔽部17 ́は、この白インクの上に印刷する第3の層7 ́の潜像部15 ́と対応した位置関係を有している。次に、白インクにより形成した第2の層6 ́上の全面に、プロセスインク東洋インキ製造株式会社製LIOJETFV03イエロー、シアン、マゼンタ及びブラックを用いて第3の層7 ́を形成した。この第3の層7 ́については、印刷領域2 ́以外を網点による通常の印刷とし、印刷領域2 ́については、第1の領域13 ́内に第3の領域19 ́を配置した第2の実施形態と同じ網点構成とし、第2の領域14 ́は、第1の実施形態及び第1の実施形態の変形例と同じ円形ドットの網点構成とした。なお、少なくとも第3の層7 ́の印刷領域2 ́の網点構成は、第1の領域13 ́を30×30ピクセルに相当する面積、第2の領域14 ́を14×14ピクセルに相当する面積及び第3の領域19 ́を9×9ピクセルに相当する面積で形成した。第1の領域13 ́において、第1の網点部13a ́は、円形ドットであり、プロセスインク東洋インキ製造株式会社製LIOJETFV03イエロー、シアン及びマゼンタを用いて印刷した。第1の網点部13a ́と第1の網点部13a ́以外の領域との面積比率を変化させ、可視画像3 ́を形成した。第2の領域14 ́は、前述のとおり、第1の領域13 ́の一つの角を挟んで隣り合う辺に対して同じ色成分から成る有色インキにより形成された第2の領域14 ́を配置し、二つの色により囲まれている第1の領域13 ́と隣接する別の第1の領域13 ́においては、残りの2辺に対して、その二つの色成分とは異なる色成分から成る有色インキにより形成された第2の領域14 ́を配置する構成とした。また、第2の領域14 ́は、第1の実施形態の変形例と同様に、潜像部15 ́と第1のカムフラージュ部16 ́とで異なる2色の有色インキにより形成した。その中の潜像部15 ́は、下層の第2bの隠蔽部17 ́を介して基材8 ́の光輝性の光沢を視認することができる程度の透過率を有する必要があるため、透過率85で形成した。第2の領域14 ́の下層には、基材8 ́の光輝性を隠蔽する第2の隠蔽領域11 ́と、基材8 ́の光輝性を視認可能な程度の隠蔽率を有する第2bの隠蔽部17 ́が形成されている。この第2bの隠蔽部17 ́に対応する位置の第2の領域14 ́は、潜像部15 ́となって第一の潜像画像4 ́を形成する。潜像部15 ́によって形成する第一の潜像画像4 ́を、拡散光領域において視認させないために、第2の領域14 ́における潜像部15 ́以外の第1のカムフラージュ部16 ́は、反射光拡散光下において潜像部15 ́と等色となるように印刷した。第2の層6 ́における第2aの隠蔽部12 ́及び第2bの隠蔽部17 ́の面積比率を変化し、第一の潜像画像4 ́を形成した。拡散光領域における、潜像部15 ́と第1のカムフラージュ部16 ́との色差ΔEは1.2であった。第3の領域19 ́において、第3の網点部19a ́は、円形ドットであり、ブラックインク東洋インキ製造株式会社製LIOJETFV03ブラックを用いて印刷した。第2のカムフラージュ部19b ́は、プロセスインク東洋インキ製造株式会社製LIOJETFV03イエロー、シアン及びマゼンタを重ね合わせた減法混色による黒色として印刷した。第3の網点部19a ́及び第2のカムフラージュ部19b ́の面積比率を変化させ、第二の潜像画像18 ́を形成した。本実施例2の証明書1 ́における印刷領域2 ́の構成と、その印刷領域2 ́以外の領域の構成を模式的に示したのが図24である。図24aは、印刷領域2 ́以外の領域の構成を示しており、紙の上にアルミ蒸着することで形成した光輝性の第1の層5 ́の上に白インクが印刷され、更にその上に、プロセスインクにより可視画像を形成するための網点が印刷されている。図24bは、印刷領域2 ́の構成を示しており、光輝性の第1の層5 ́の上に、第1の隠蔽領域10 ́、第2aの隠蔽部12 ́及び第2bの隠蔽部17 ́が白インクにより印刷され、第1の隠蔽領域10 ́上には、第1の領域13 ́を印刷し、第2aの隠蔽部12 ́及び第2bの隠蔽部17 ́上には、第2の領域14 ́を印刷し、第1の領域13 ́内に第3の領域19 ́を印刷した。このような層構成及び網点構成の位置関係としたことで、第2の領域14 ́において、第2bの隠蔽部17 ́を介して光輝性の基材8 ́の反射光を受けた潜像部15 ́と第1のカムフラージュ部16 ́との色差ΔEが変化し、潜像部15 ́により形成された第一の潜像画像4 ́を視認することが可能となる。また、第2bの隠蔽部17 ́以外の領域については、白インクにより基材8 ́の光輝性を抑えているため、光輝性のない状態で、白インクの上に印刷されているプロセスインクにより可視画像3 ́が形成されていることとなる。実施例2にて作製した証明書1 ́を、可視光源が定位置の可視光源下の拡散光領域において肉眼で観察したところ、可視画像3 ́として複数の星が視認され、第一の潜像画像4 ́及び第二の潜像画像18 ́は、視認することができなかった。次に、実施例2にて作製した証明書1 ́を、観察角度を異ならせて可視光源が定位置の可視光源下の正反射光領域において肉眼で観察したところ、第一の潜像画像4 ́として合格の文字がフルカラー画像として視認された。このとき、可視画像3 ́及び第二の潜像画像18 ́は視認することができなかった。さらに、実施例2にて作製した証明書1 ́を、赤外線光源下ワテック株式会社製、CCDカメラWAT-704Rに富士写真フィルム株式会社製、シャープカットフィルターIR-80を装着したものにおいて観察したところ、可視画像3 ́及び第一の潜像画像4 ́は観察されなかったが、第3の網点部19a ́で構成された第二の潜像画像18 ́が暗く黒っぽく表示され、第二の潜像画像18 ́としてスマイルを明瞭に視認することができた。"